(57)【特許請求の範囲】
【請求項１】
（ａ）粘度平均分子量が３０万〜２５０万の範囲にあるポリイソブチレンゴム  ０．３〜３質量％、（ｂ）メルトフローレート（ＭＦＲ；１９０℃／２１２ｋＰａ荷重）が０．０４〜３５、密度が０．９７ｇ／ｃｍ３以下、ＤＳＣ測定による融点が１２０℃以下の範囲にある高圧法ポリエチレン  ２〜６質量％、（ｃ）粘度平均分子量が２００００〜１０００００の範囲にある中分子量ポリイソブチレン  １〜４質量％、（ｄ）数平均分子量が２００〜２０００の範囲にある液状ポリブテン  ８７〜９７質量％よりなる小生物捕獲用材料組成物。
【請求項２】
粘着最大応力が９００〜１５００ｇｆ／ｃｍ２、且つ延糸距離が７０ｍｍ以上である請求項１に記載の小生物捕獲用材料組成物。
【請求項３】
請求項１に記載された小生物捕獲用材料組成物のうち、（ｃ）中分子量ポリイソブチレンの粘度平均分子量が３００００〜６００００の範囲にあり、配合量が１〜３質量％であり、（ｄ）液状ポリブテンの配合量が８８〜９７質量％である小生物捕獲用材料組成物。
【請求項４】
（ａ）ポリイソブチレン、（ｂ）高圧法ポリエチレンおよび（ｄ）液状ポリブテンよりなる組成物を予め混合した後に、（ｃ）中分子量ポリイソブチレンを添加し溶融混練することを特徴とする請求項１〜３に記載の小生物捕獲用材料組成物の製造方法。
【発明の詳細な説明】
【技術分野】
【０００１】
本発明は、ネズミ等の体重の異なる各種の小生物を捕獲するのに適した捕獲材料に関する。
【背景技術】
【０００２】
ネズミ、ゴキブリ、ハエ等の有害小生物の駆除は生活環境の改善面から重要な課題である。特にげっ歯類による被害は膨大なものであり、中でもネズミは、農産物、食品はもちろんのこと、鉛管を食い破ってガス漏洩を起したり、電灯線をかじって露出させ火災を起こすこともある。これらの小生物の駆除方法として従来からいくつかのものが提案され実施されているが、それらの中で最も簡便なものとして、粘着性を有する捕獲剤を厚紙、ボール紙、木板、プラスチックフイルム、シートなどの被塗布材料に塗布し、小生物の通路に設置する方法がある。この場合、捕獲剤は塗布作業性にすぐれかつ粘着性にもすぐれているという要請を満たさなければならない。さらに、あらかじめ被塗布材料に塗布しておく場合などには、保存中又はこれを使用中に捕獲剤が被塗布材料から流れ出したり、あるいは被塗布材料に浸透してにじみ出したりして使用不能になったり、床を汚すようなことがあってはならない。
【０００３】
この種の小生物捕獲剤としては、例えばポリブテン８６ ％、ブチルゴム１０％およびたれ防止剤としてのパラフイン４％より成る組成物（特許文献１）、ポリブテン８０部、ブチルゴム１０部およびロジン、シリカゲル、ポリエチレン計４０部より成る組成物（特許文献２）、ポリイソブテン（５０℃における粘度が１０００ポイズ）またはポリイソブテンと天然ゴムとの８０：２０混合物１００質量部に対し、それぞれ有機ベントナイト２〜４０質量部あるいはコロイダルシリカ０．５〜８質量部を配合した組成物（特許文献３、特許文献４）、またブチルゴム５ 質量％、ポリブテン３５質量％、およびロジンエステル、トルエン、キシレン計６０質量％より成る組成物（特許文献５）などが開示されている。また、ポリブテン８０質量％、ブチルゴム１６質量％およびポリエチレン４質量％からなる組成物（特許文献６）、さらには、分子量が異なる二種類の液状ポリブテンの混合物８０〜９８質量％、粘度平均分子量が１００万〜２５０万のポリイソブチレンゴム１〜１０質量％、特定の性状を有する高圧法ポリエチレン１〜１０質量％からなる組成物が開示されている（特許文献７）。
【０００４】
しかし、これらの例は、いずれも前記の要請のすべてを満たすものではない。具体的には、パラフインワツクスを用いた組成物においては、少量の添加では流れ出し防止効果が十分でなく、一方過度な量を添加すれば、塗布後の時間経過とともに、ワックス分が粘着層の表面に移動し、粘着力を低下させるため、捕獲能力が著しく低下する。高価な有機ベントナイトあるいはシリカを用いた組成物においては、比較的流れ出し防止効果や粘着力の面で良好であるが、これら粉状物は嵩高く混合時に空気を巻込んで、混合後の脱泡など製造時の手間あるいはコストの面から好ましくない。
また、ブチルゴム、ポリブテン、およびロジンエステル、トルエン、キシレンより成る組成物は揮発性の芳香族溶剤を使用するため臭気の問題がある。さらには当該粘着性組成物を塗布した塗膜を小生物捕獲用に設置して長時間経過中に溶剤が揮散し、塗布膜が硬化し、捕獲能力が低下する問題も避けられない。    また、ポリブテン、ブチルゴムおよびポリエチレンからなる組成物は粘着性組成物の粘着性と塗布作業時の作業性の双方を満足させることは出来ない。
また、特開２００７−１７７１０４で開示されている、ポリイソブチレンゴムを用いるものは、粘着力は優れているものの、ポリイソブチレンゴムの分子量が非常に大きいため、ポリブテンに溶解するのに時間がかかるという欠点を有する。また、対象となるげっ歯類がクマネズミ、ドブネズミ類等の比較的体重の重い成獣であるため、体重が軽い幼獣のクマネズミ、ドブネズミ類の捕獲には難があり、逃亡することがある。
【先行技術文献】
【特許文献】
【０００５】
【特許文献１】特公昭４８−１６６１７号公報
【特許文献２】特開昭５２−１０５２１７号公報
【特許文献３】特開昭５１−１２５１２３号公報
【特許文献４】特公昭５３−１８５８６号公報
【特許文献５】特開昭５２−９８１６１号公報
【特許文献６】特公平２−５７５２１号公報
【特許文献７】特開２００７−１７７１０４号公報
【発明の概要】
【発明が解決しようとする課題】
【０００６】
本発明の課題は、体重の異なる各種の有害小生物を効果的に捕獲することが出来る、小生物捕獲材料を提供することにある。本発明者らはかかる課題を解決するために鋭意研究した結果、ポリブテン、ポリイソブチレンゴム、ポリエチレンからなる粘着性組成物に中分子量のポリイソブチレンを少量添加することにより、粘着最大応力９００〜１５００ｇｆ／ｃｍ２、且つ延糸距離７０mm以上の物性値からなる幼獣捕獲力、成獣捕獲力は共に維持された状態で、各種の小生物を効果的に捕獲できることを見出し、本発明を完成するに至った。
【課題を解決するための手段】
【０００７】
すなわち本発明の第一は、（ａ）粘度平均分子量が３０万〜２５０万の範囲にあるポリイソブチレンゴム  ０．３〜３質量％、（ｂ）メルトフローレート（ＭＦＲ；１９０℃／２１２ｋＰａ荷重）が０．０４〜３５、密度が０．９７ｇ／ｃｍ３以下、ＤＳＣ測定による融点が１２０℃以下の範囲にある高圧法ポリエチレン  ２〜６質量％、（ｃ）粘度平均分子量が２００００〜１０００００の範囲にある中分子量ポリイソブチレン  １〜４質量％、（ｄ）数平均分子量が２００〜２０００の範囲にある液状ポリブテン  ８７〜９７質量部よりなる小生物捕獲用材料組成物である。
本発明の第二は、粘着最大応力が９００〜１５００ｇｆ／ｃｍ２、且つ延糸距離が７０mm以上である請求項１に記載の小生物捕獲用材料組成物である。
本発明の第三は、本発明の第一に記載の小生物捕獲用材料組成物のうち、（ｃ）中分子量ポリイソブチレンの粘度平均分子量が３００００〜６００００の範囲にあり、配合量が１〜３質量％であり、（ｄ）液状ポリブテンの配合量が８８〜９７質量％である小生物捕獲用材料組成物である。
本発明の第四は、（ａ）ポリイソブチレン、（ｂ）高圧法ポリエチレンおよび（ｄ）液状ポリブテンよりなる組成物を予め混合した後に、（ｃ）中分子量ポリイソブチレンを添加し溶融混練することを特徴とする請求項１〜３に記載の小生物捕獲用材料組成物の製造方法である。
【発明の効果】
【０００８】
本発明によれば、小生物捕獲材料において、成獣げっ歯類捕獲力を重視した粘着性組成物（Ａ）に、粘度平均分子量２００００〜１０００００の中分子量ポリイソブチレンを添加することで、粘着性組成物の濡れ性（＝延糸距離）を改良し、これまで捕獲が完全ではなかった体重の軽い幼獣のげっ歯類から体重の重い成獣のげっ歯類まで、効果的に捕獲することが出来る小生物捕獲用材料を提供できる。
【発明を実施するための形態】
【０００９】
以下、本発明について更に詳しく述べる。
ポリイソブチレンゴム、高圧法ポリエチレンおよび液状ポリブテンを配合することにより、粘着最大応力４００〜８００ｇｆ／ｃｍ２、延糸距離６０ｍｍ未満の物性値を有する粘着性組成物を得ることができる。
ここで粘着最大応力は、粘着組成物に付着した小生物を逃がさずに捕捉し続ける力を表すものであり、延糸距離は粘着組成物の濡れ性、すなわち粘着組成物の小生物に対する付着性を表すものである。この組成物は延糸距離が短いため小生物の捕獲には難があり、取り逃がす場合があった。この組成物に中分子量ポリイソブチレンを添加して得られる本発明の組成物は、延糸距離と粘着最大応力のバランスが著しく改善され、これまで難しかった、体重の軽い幼獣のげっ歯類から体重の重い成獣のげっ歯類までを効果的に捕獲することが可能となった。すなわち、組成物の粘度および延糸性を適度に保ったまま粘着最大応力を増大することができるため、体力がある成獣げっ歯類が粘着性組成物に付着した後に逃亡することを防ぐことができる。また粘着力が著しく向上するため、効果的に小生物を捕捉し逃亡を防ぐことができる。
【００１０】
本発明で用いるポリイソブチレンゴムは粘度平均分子量が３０万から２５０万のものであり、好ましくは６０万〜１８０万のものである。粘度平均分子量が３０万以下の場合は粘着力が低下し、小生物の捕獲に十分ではない。２５０万以上となると溶解に手間が掛かり、また粘着剤の粘度が高粘度となるため、塗布が困難となる。
ポリイソブチレンゴムの配合割合は０．３〜３質量％、好ましくは０．３〜２質量％の範囲である。配合割合が０．３質量％未満であると、体重の重い成獣に対する捕獲性が低下する。また、３質量％を超えると粘着性組成物の濡れ性が低下するため小生物の捕獲性が低下する。
【００１１】
本発明で用いるポリエチレンはエチレンを高圧重合法によって重合したもので、一般に高圧法ポリエチレンと言われているものであり、メルトインデックスが０．０４〜３５好ましくは０．１〜２０のものである。これらの高圧法ポリエチレンは例えば、ノバテックＬＪ６００（日本ポリエチレン（株））の商品名で入手することが出来る。メルトインデックスが０．０４より小さいものは液状ポリブテンへの溶解に高い温度と長時間を要し、また３５より大きいものは粘着性が良くかつ捕獲剤の流れ出し防止効果およびにじみ出し防止効果の十分なものは得られない。
高圧法ポリエチレンの配合割合は、組成物全体に対して好ましくは２〜６質量％、さらに好ましくは３〜５質量％の範囲である。配合割合が２質量％に満たないと、塗布膜の耐流れ出し性が劣る。一方６質量％を超えると、塗膜形成性が低下し、表面の凹凸の生成等、塗布膜の加工性に劣る。
【００１２】
本発明で用いる（Ｂ）中分子量ポリイソブチレンとは、イソブチレンを主として重合されてなるものであって、ブテン−１などが共重合されていても良く、常温で液体または半固体状の重合体である。このような中分子量ポリイソブチレンはヘキサンなどの溶剤中でイソブチレンを重合するか、またはイソブチレンを含む石油精製におけるＦＣＣ（流動接触分解）からのＣ４留分または石油化学におけるナフサクラッカーからのＣ４留分などを塩化アルミニウム、フッ化ホウ素などのフリーデルクラフツ触媒で重合したものを用いることができる。該中分子量ポリイソブチレンの粘度平均分子量は２００００〜１０００００の範囲であり、好ましくは３００００〜６００００の範囲である。該成分の含有量は１〜４質量％であり、好ましくは１〜３質量％である。粘度平均分子量が２００００に満たない場合は、延糸距離は長くなるが粘着最大応力が低下するため、体力のある成獣げっ歯類は逃げる虞がある。粘度平均分子量が１０００００を超える場合は、延糸距離が短くなり、体重の軽い幼獣のげっ歯類は捕獲できても体重の重い成獣のげっ歯類は、いったんは捕獲しても逃げる虞がある。また、中分子量ポリイソブチレンの添加量が１％に満たない場合は、粘着力が十分でなく、４質量％を超える場合は十分な延糸距離を得ることができない。
【００１３】
本発明で用いる液状ポリブテンは、数平均分子量は２００ 〜２０００であることが必要であるが、好ましくは４００〜１５００のものである。この液状ポリブテンは例えばナフサ分解により生成するいわゆるＣ４留分のうちブタジエンを除いたブタン−ブテン留分を重合することにより製造できる。これらのポリブテンは、例えば日石ポリブテン（ＪＸ日鉱日石エネルギー（株）製）の商品名で市販されている。ポリブテンの分子量が２００より小さい場合には、引火点が低くなるため、本粘着性組成物の製造時もしくは調理場等の火気のある所で使用する際の安全性に問題があり、また、得られた粘着剤組成物の粘着力が低下するため好ましくない。また２０００より大きい場合には、組成物の溶融粘度が大きくなりすぎるため、円滑な塗布作業が困難となる。液状ポリブテンの配合割合は、組成物全体に対して８７〜９７質量％、好ましくは８８〜９７質量％の範囲である。配合割合が８７質量％より少ないと、粘着性組成物の濡れ性が低下する傾向にある。また塗布膜の伸展性が低下し、表面の凹凸等の生成等、塗布加工性に劣る傾向にある。また、９７質量％より多いと、塗布膜の耐流れ出し性が劣る傾向にある。
【００１４】
本発明の組成物の粘着最大応力は９００〜１５００ｇｆ／ｃｍ２である。粘着最大応力が９００ｇｆ／ｃｍ２未満の場合は、粘着力が弱過ぎて、体力がある成獣のげっ歯類は、一度粘着性組成物に付着しても逃亡する虞がある。粘着最大応力が１５００ｋｇｇｆ／ｃｍ２を超える場合、粘度と延糸距離の著しい低下が避けられないため、小生物の捕獲性能が低下する。本発明の組成物の延糸距離は７０ｍｍ以上である。７０ｍｍ未満では粘着性組成物の濡れ性が悪く小生物が捕獲できないか、捕獲できても逃亡してしまう虞がある。
【００１５】
本発明の組成物の製造方法は特に限定されるものではないが、好ましくはポリイソブチレンゴム、ポリエチレンおよびポリブテンの溶融混合組成物に、中分子量ポリイソブチレンを添加し溶融混練する方法を用いることができる。溶融混練方法は公知の方法を用いることができ、例えばポリイソブチレンゴム、ポリエチレンおよびポリブテンの組成物が溶融する温度条件化で、混練機を用いて強制的に中分子量ポリイソブチレンを攪拌するなどの方法を用いることで、小生物捕獲用材料組成物を製造することが出来る。
【００１６】
本発明の小生物捕獲用材料は有機溶剤を用いないので特異な臭気を有しないから、げっ歯類が忌避することがないし、誘引剤の効果を阻害することもない。また、ベントナイトやシリカのような嵩高な充填剤を用いないので、混練作業中に泡立ちを生じて、製造作業の継続を困難にするという問題も無い。また本発明に用いる粘着性組成物は、その要求性能を損なわない範囲において、上記必須構成成分の他、必要に応じてプロセス油、動植物油、高分子可塑剤、軟化剤、着色剤、酸化防止剤、老化防止剤、香料、誘引剤、飼料等を適宜配合することが出来る。
【００１７】
本発明の小生物捕獲用材料は被塗布材の表面に塗布して使用するが、被塗布材料は、それが平面状のものである限り特に制限はない。例えばポリエチレンやポリプロピレンなどのプラスチックからなるシートを用いることが出来る。これらプラスチックからなるシートは厚紙などの台紙に張り合わせたものも使用することが出来る。
本発明の小生物捕獲材料は、ねずみ等の幼獣、成獣のげっ歯類小生物の捕獲に有効であるのはもちろん、それ以外の、例えばごきぶり、ハエ、飛翔性害虫等の有害小生物の捕獲にも使用することができる。
【実施例】
【００１８】
以下、実施例により本発明を具体的に説明するが、本発明はこれらの実施例に限定されるものではない。
【００１９】
＜粘着性組成物の調製＞
ポリイソブチレン、高圧法ポリエチレンおよび液状ポリブテンよりなる組成物（粘着性組成物（Ａ）とする）を表１に示す配合割合にしたがって、配合し調製した。調製方法は以下のとおりである。すなわち、１７０℃に加熱した液状ポリブテンにポリイソブチレンゴム、ポリエチレン、酸化防止剤を加えて、各成分が均一に溶解するまで攪拌した。次に、１７０℃に加熱した粘着性組成物（Ａ）に中分子量ポリイソブチレンを所定量添加して、各成分が均一に溶解するまで撹拌して、実施例１〜５、比較例２〜３の試料を調整した。
使用した (a)ポリイソブチレンゴム、(b)ポリエチレン、(c)中分子量ポリイソブチレン並びに(d)液状ポリブテン、は以下の通りである。
(a)ポリイソブチレンゴム；ＢＡＳＦ社製、オパノールＢ−１００、粘度平均分子量  １３０万
(b)ポリエチレン；日本ポリエチレン製、ノバテックＬＪ−６００、ＭＦＲ５．５、密度０．９３ｇ／ｃｍ３
(c)中分子量ポリイソブチレン（１）；ＪＸ日鉱日石エネルギー（株）製、テトラックス３Ｔ、粘度平均分子量  ３万
中分子量ポリイソブチレン（２）；ＪＸ日鉱日石エネルギー（株）製、テトラックス６Ｔ、粘度平均分子量  ６万
中分子量ポリイソブチレン（３）；ＢＡＳＦ社製、オパノールＢ−１５、粘度平均分子量  ８万
(d)液状ポリブテン：ＪＸ日鉱日石エネルギー（株）製、日石ポリブテンＨＶ−３００、数平均分子量
１４００
【００２０】
＜粘着性組成物の物性評価＞
粘着最大応力：プローブタック法に準拠し、塗布面に塗布した粘着剤に直径１／４インチ、重量１５．３ｇの金属球を接触させ、金属球を塗布面から引き離すのに必要な力を２３℃において引張試験機により測定した。粘着最大応力は、成獣のげっ歯類の捕獲性能に影響する。
延糸距離：プローブタック法に準拠し、塗布面に塗布した粘着剤に直径１／４インチ、重量１５．３ｇの金属球に接触させ、金属球を塗布面から引き離す時、粘着剤が金属球から離れた時の距離を２３℃において引張試験機により測定した。延糸距離は粘着剤の濡れ性を表わし、幼獣のげっ歯類の捕獲性能に影響する。
粘着組成物Ａの組成と評価結果を表１に示す。
【００２１】
【表１】
0005478452.tif 000002
【００２２】
＜実施例、比較例における捕獲性能評価用試験片の作成＞
厚紙にポリプロピレンフィルムをラミネートした台紙（縦２１×横１６×厚さ０．１ｃｍ）の上に、小生物捕獲材料を縦１７×横１３ｃｍの面積に所定の塗布厚に塗布した後、約１時間静置させて捕獲性能評価用の試料とした。
【００２３】
＜捕獲性能の評価＞
げっ歯類捕獲力（２０ｇ、１００ｇ鋼球）：傾斜角３０°の台上に粘着性組成物を塗布した台紙を置き、助走距離１０ｃｍの位置から鋼球を転がす。２０ｇ鋼球を転がした時、粘着面で鋼球が停止するか、停止後ゆっくり転がる時は、２０ｇのげっ歯類を捕獲する力があるとして○とした。また鋼球が粘着面を転がり落下する時は、２０ｇのげっ歯類を捕獲する力が無いとして×とした。
１００ｇ鋼球を転がした時、粘着面で鋼球が停止するか、停止後ゆっくり転がる時は、１００ｇのげっ歯類を捕獲する力があるとして○とした。また鋼球が停止せずに粘着面を転がり落下する時は、１００ｇのげっ歯類を捕獲する力が無いとして×とした。結果を表２に示す。
【００２４】
【表２】
0005478452.tif 000003
【００２５】
表２は小生物捕獲材料を厚紙にポリプロピレンフィルムをラミネートした台紙に塗布して試験した結果である。実施例１〜４は小生物捕獲用材料を本発明の条件に従って塗布して試験したものであるが、成獣のげっ歯類および幼獣のげっ歯類の何れに対しても優れた捕獲性能を示した。また、延糸距離も十分確保できた。比較例１は粘着性組成物（Ａ）を塗布したものである。成獣のげっ歯類の捕獲力は認められたが、幼獣のげっ歯類の捕獲力は無かった。比較例２では中分子量ポリイソブチレン（Ｂ）−１の添加量が多過ぎて、粘着最大応力、延糸距離が悪化して、幼獣のげっ歯類の捕獲力、成獣のげっ歯類の捕獲力は無かった。
比較例３は中分子量ポリイソブチレン（Ｂ）−２の添加量が多過ぎて、粘着最大応力、延糸距離が悪化して、幼獣のげっ歯類の捕獲力、成獣のげっ歯類の捕獲力は無かった。
比較例４は中分子量ポリイソブチレン（Ｂ）−３の粘度平均分子量が大き過ぎて、延糸距離が悪化して、幼獣げっ歯類の捕獲力が無かった。
【産業上の利用可能性】
【００２６】
本発明の小生物捕獲材料は、体重の軽い小生物ならびに体重の重い小生物何れに対しても優れた捕獲性能を示す。したがって、本発明の捕獲材料を用いることにより、一種類の捕獲材で以って幼獣から成獣まで幅広い対象物を捕獲できる。